정극 활물질 인 LiCoO 2 ( 일본 화학공업 제 C - 5 H ) 94 중량 부 와 , 도전 제 인 아세틸렌 블랙 3 중량 부 를 혼합 하 고 , 결착 제 인 폴리 불화 비닐리덴 ( PVDF ) 3 질 량부 를 미리 1 - 메틸 - 2 - 피 롤리 돈 에 용해 시켜 둔 용액 에 첨가 하 고 균일 하 게 분산 , 혼합 하 여 LiCoO 2 합제 슬러리 를 조제 하 였 다 . 얻 어 진 LiCoO 2 합제 슬러리 를 두께 20 μ m 의 알루미늄박 에 도포 하 여 건조 시킨 후 압축성 형 하 고 , 이 를 16 . 5 mm 의 직경 으로 펀칭 하 여 정극 을 제작 하 였 다 .